СПОСОБ ПОЛУЧЕНИЯ МНОГОСЛОЙНЫХ МЕТАЛЛИЧЕСКИХ ЛИСТОВ СО СТАБИЛЬНОЙ СУБМИКРО- И НАНОРАЗМЕРНОЙ СТРУКТУРОЙ

1. Способ получения металлических листов со стабильной субмикро- и наноразмерной структурой, включающий мерную резку заготовок из листов, обработку их поверхности, сборку нарезанных листов в пакет, вакуумирование и нагрев пакета, пластическое деформирование пакета по высоте, отличающийся тем, что в качестве заготовок используют попеременно чередующиеся листы сплавов на основе одного металла, имеющих в нормальных условиях разные кристаллические решетки, при этом один из них должен иметь стабильную кристаллическую решетку во всем диапазоне горячей обработки давлением, а второй сплав претерпевать полиморфное превращение с образованием аналогичной кристаллической решетки в этом диапазоне температур, при этом химический состав сплавов, составляющих исходную заготовку, содержит легирующие элементы, обеспечивающие минимальную межслойную диффузию наиболее подвижного легирующего элемента ввиду наибольшей относительной термодинамической активности.
2. Способ по п.1, отличающийся тем, что в исходном состоянии при нормальных условиях используемые сплавы могут иметь разные кристаллические решетки, при этом один из них должен иметь стабильную кристаллическую решетку во всем диапазоне горячей обработки давлением, а второй сплав претерпевать полиморфные превращения с образованием аналогичной кристаллической решетки в этом диапазоне температур, причем этот сплав должен иметь упрочняющую фазу, температура растворения которой находится выше температуры его полиморфного превращения, а температура прокатки должна находиться между температурой окончания полиморфного превращения и началом растворения упрочняющей фазы.